(57)【要約】【課題】還元雰囲気下で６００℃を超える高温域でも、適切に温度検知ができ、特性変動が抑制されたサーミスタ素子、これを用いた温度センサ、及び、サーミスタ素子の製造方法を提供する。【解決手段】サーミスタ素子２は、サーミスタ組成物からなるサーミスタ部１ａと、これを緻密に被覆する耐還元性の被覆層１ｂとを備える。サーミスタ部１ａは、導電性を有し、結晶構造がペロブスカイト型であるペロブスカイト相１ａａを含む。被覆層１ｂは、ペロブスカイト相を構成する元素のうち、このペロブスカイト相をＡＢＯ3と表記した場合において、Ａサイトに位置する金属元素のうち少なくとも１種の金属元素、例えばＳｒと、Ｂサイトに位置する金属元素のうち少なくとも１種の金属元素、例えばＡｌと、を含む複酸化物、例えばＳｒＡｌ2Ｏ4からなる。【選択図】図１
2007220912.tif 000002
【特許請求の範囲】
【請求項１】
サーミスタ組成物からなるサーミスタ部と、上記サーミスタ部を被覆する耐還元性の被覆層とを備えるサーミスタ素子であって、
上記サーミスタ部は、
導電性を有し、結晶構造がペロブスカイト型であるペロブスカイト相を含み、
上記被覆層は、
上記ペロブスカイト相を構成する元素のうち、このペロブスカイト相をＡＢＯ3と表記した場合において、
Ａサイトに位置する金属元素のうち少なくとも１種の金属元素と、
Ｂサイトに位置する金属元素のうち少なくとも１種の金属元素と、を含む
複酸化物からなる
サーミスタ素子。
【請求項２】
請求項１に記載のサーミスタ素子であって、
前記Ａサイトに位置する金属元素及び前記被覆層をなす前記複酸化物は、Ｓｒ及びＹの少なくともいずれかを含み、
前記Ｂサイトに位置する金属元素及び上記複酸化物は、Ａｌを含む
サーミスタ素子。
【請求項３】
請求項２に記載のサーミスタ素子であって、
前記被覆層をなす前記複酸化物は、ＳｒＡｌ2Ｏ4である
サーミスタ素子。
【請求項４】
請求項１〜請求項３のいずれか１項に記載のサーミスタ素子であって、
前記サーミスタ部は、
前記ペロブスカイト相よりも低導電性で、
上記ペロブスカイト相を構成する金属元素から選択された少なくとも１種の金属元素をＭｅとしたとき、組成式ＭｅＯｘで表記される金属酸化物の少なくとも１種からなる
金属酸化物相をさらに含む
サーミスタ素子。
【請求項５】
請求項４に記載のサーミスタ素子であって、
前記金属酸化物相は、前記被覆層をなす前記複酸化物からなる
サーミスタ素子。
【請求項６】
請求項１〜請求項５のいずれか１項に記載のサーミスタ素子を用いてなる温度センサ。
【請求項７】
サーミスタ組成物からなるサーミスタ部と、上記サーミスタ部を被覆する耐還元性の被覆層とを備え、
上記サーミスタ部は、導電性を有し、結晶構造がペロブスカイト型であるペロブスカイト相を含み、
上記被覆層は、上記ペロブスカイト相を構成する元素のうち、このペロブスカイト相をＡＢＯ3と表記した場合において、Ａサイトに位置する金属元素のうち少なくとも１種の金属元素と、Ｂサイトに位置する金属元素のうち少なくとも１種の金属元素と、を含む複酸化物からなる
サーミスタ素子の製造方法であって、
焼成により上記サーミスタ部となる未焼成サーミスタ部成形体の表面に、焼成により上記被覆層となる未焼成被膜を被覆する被覆工程と、
同時焼成により、上記サーミスタ部を形成すると共に、上記被覆層を上記サーミスタ部の表面に形成する焼成工程と、を備える
サーミスタ素子の製造方法。
【請求項８】
請求項７に記載のサーミスタ素子の製造方法であって、
前記被覆工程は、前記複酸化物を含むスラリーを前記未焼成サーミスタ部成形体にコーティングして、上記未焼成サーミスタ部成形体の表面に前記未焼成被膜を形成する
サーミスタ素子の製造方法。
【発明の詳細な説明】
【技術分野】
【０００１】
本発明は、温度によってその抵抗値が変化するサーミスタ素子、特に、還元雰囲気下で６００℃を超える高温域でも好適に使用可能なサーミスタ素子、これを用いた温度センサ、及びサーミスタ素子の製造方法に関する。
【背景技術】
【０００２】
従来より、導電性を有し、その抵抗値（比抵抗）が温度によって変化する導電性酸化物焼結体を用いて温度測定を行うサーミスタ素子、さらには、このサーミスタ素子を用いた温度センサが知られている（特許文献１）。
ところで、サーミスタ素子、温度センサの用途として、自動車エンジンなどの内燃機関からの排ガス温度測定がある。この用途では、近年、ＤＰＦやＮＯｘ還元触媒の保護のため、サーミスタ素子に対し、例えば９００℃付近の高温域における温度検知が要求される。さらに、ＯＢＤ対応等のため、サーミスタ素子に対し、低温での温度検知も要求されており、例えば−４０℃の低温域から９００℃付近の高温域までの広い温度域における温度検知が要求されこともある。
また、このような用途の温度センサでは、検知ガス中のススの堆積防止や水滴付着防止等の目的で、温度センサの検知部に配置するサーミスタ素子をステンレス合金等からなる金属チューブで覆う構成とする。
【０００３】
【特許文献１】特開平１１−２５１１０９号公報
【発明の開示】
【発明が解決しようとする課題】
【０００４】
しかるに、この金属チューブが、熱酸化が生じやすくなる６００℃を超えると、例えば、９００℃程度の高温とされると、熱酸化されて金属チューブ内の雰囲気が還元雰囲気となる。すると、金属チューブ内のサーミスタ素子をなす酸化物が還元されてしまい、その抵抗値（特性）が変化する。
そこで、金属チューブを予め熱処理し、その内面に金属または金属酸化物からなる被膜を形成し、高温下での熱酸化を抑え、サーミスタ素子が還元され、その抵抗値（特性）が変化するのを防止している。
しかしそれでも、温度センサの使用中に、振動等によって被膜が破れたり、形成された被膜に欠陥が存在していたりすると、この部分で金属チューブが熱酸化し、サーミスタ素子が還元されてその抵抗値（特性）が変化する虞がある。
【０００５】
これに対し、特許文献１には、Ｙ(Ｃｒ，Ｍｎ)Ｏ3・Ｙ2Ｏ3、Ｙ(Ｃｒ，Ｍｎ)Ｏ3・Ａｌ2Ｏ3等、ペロブスカイト相と金属酸化物相からなるサーミスタ部の表面に、Ｙ2Ｏ3，Ａｌ2Ｏ3，ＳｉＯ2，Ｙ3Ａｌ5Ｏ12，３Ａｌ2Ｏ3・ＳｉＯ2等の耐還元性組成物からなる耐還元性被膜を形成したサーミスタ素子が開示されている。
【０００６】
しかしながら、上述のサーミスタ素子でも、高温に長時間晒した場合、その特性変動が十分抑えられないことが判った。その原因は、サーミスタ部のペロブスカイト相と耐還元性被膜との間での金属元素の移動によるものと考えられた。具体的には、上述の耐還元性組成物は、サーミスタ部のペロブスカイト相におけるＡサイトあるいはＢサイトに位置する金属元素を含むことを必須としていない。このため、高温に長時間晒された場合に、Ｙなどペロブスカイト相のＡサイトあるいはＢサイトに位置する金属元素が耐還元性被膜（耐還元性組成物）に移行しやすい。あるいはこの逆に、耐還元性被膜からペロブスカイト相に金属元素が移行し固溶し易い。このように金属元素の移動による組成変動により、サーミスタ部及び耐還元性被膜の抵抗値やその特性が変化したものと考えられた。
【０００７】
本発明は、かかる問題点に鑑みてなされたものであって、還元雰囲気下で６００℃を超える高温域でも、適切に温度検知ができ、特性変動が抑制されたサーミスタ素子を提供することを目的とする。また、これらのサーミスタ素子を用いた温度センサ、及び、これらのサーミスタ素子の製造方法を提供することを目的とする。
【課題を解決するための手段】
【０００８】
その解決手段は、サーミスタ組成物からなるサーミスタ部と、上記サーミスタ部を被覆する耐還元性の被覆層とを備えるサーミスタ素子であって、上記サーミスタ部は、導電性を有し、結晶構造がペロブスカイト型であるペロブスカイト相を含み、上記被覆層は、上記ペロブスカイト相を構成する元素のうち、このペロブスカイト相をＡＢＯ3と表記した場合において、Ａサイトに位置する金属元素のうち少なくとも１種の金属元素と、Ｂサイトに位置する金属元素のうち少なくとも１種の金属元素と、を含む複酸化物からなるサーミスタ素子である。
【０００９】
本発明のサーミスタ素子は、サーミスタ部を被覆する耐還元性の被覆層を備える。この被覆層は、耐還元性を有するので、このサーミスタ素子を温度センサとして使用した場合において、金属ケースが酸化した場合など、サーミスタ素子の周囲の雰囲気が還元性雰囲気となったときでも、この被覆層自身が還元されにくく変化し難い。従って、確実に内部のサーミスタ部を保護することができる。
【００１０】
しかも、サーミスタ部のペロブスカイト相を構成する元素のうち、Ａサイトに位置する金属元素のうち少なくとも１種の金属元素と、Ｂサイトに位置する金属元素のうち少なくとも１種の金属元素と、を含む複酸化物からなる。このため、このサーミスタ素子では、還元雰囲気下で高温に長時間晒された場合でも、その特性変動が小さく、６００℃を超える高温域でも適切に温度検知ができる。
【００１１】
この理由としては、ペロブスカイト相あるいは被覆層の組成変動が生じにくく、サーミスタ部及び被覆層の抵抗値やその特性が変化し難いと考えられるからである。具体的には、このサーミスタ素子が高温に長時間晒され、ペロブスカイト相のＡサイトあるいはＢサイトに位置する或る金属元素が被覆層に移行しようとしても、この被覆層は複数種類の金属元素からなる複酸化物であるので、この金属元素単独で被覆層中に移行することが抑制されると考えられる。特に、その金属元素がこの複酸化物を構成している金属元素である場合には、ペロブスカイト相におけるこの金属元素の存在比と、複酸化物（被覆層）におけるこの金属元素の存在比との差（この金属元素に関する濃度勾配）が小さくなるので、さらに移行しにくいと考えられる。
この逆に、被覆層からペロブスカイト相に金属元素が移行（固溶）する場合にも、複酸化物を構成する金属元素のうち一方の金属元素のみが他方の金属元素を残したまま、ペロブスカイト相に移行することは、困難であると考えられる。特に、この複酸化物を構成する金属元素は、このペロブスカイトのＡサイトあるいはＢサイトに位置する金属元素でもある。従って、ペロブスカイト相におけるこの金属元素の存在比と、複酸化物（被覆層）におけるこの金属元素の存在比との差が小さくなるので、この金属元素に関する濃度勾配の点からも、移行しにくいと考えられる。このようにして、本発明のサーミスタ素子では、高温に長時間晒されても、ペロブスカイト相から被覆層（複酸化物）へ、あるいは、被覆層からペロブスカイト相への金属元素の移行が抑制され、これらにおける組成変動が抑制されると考えられる。
【００１２】
なお、本発明のサーミスタ素子のうち、ペロブスカイト相は、ペロブスカイト型（ＡＢＯ3）の結晶構造を有している。Ａサイトを占める金属元素は、１種でも良いが２種以上の金属元素からなっていても良い。同じくＢサイトを占める金属元素は、１種でも良いが２種以上の金属元素からなっていても良い。
より具体的には、Ａサイトを構成する金属元素としては、Ｌａを除く３Ａ族に含まれる金属元素、２Ａ族に含まれる金属元素の少なくとも１種を挙げることができ、Ｂサイトを構成する金属元素としては、４Ａ族，５Ａ族，６Ａ族，７ａ族、８族及びＡｌの少なくとも１種を挙げることができる。
さらに、適度な導電性を有し、低温域から６００℃を超える高温域までの広い温度域での温度検知を可能をする観点から、ペロブスカイト相は、Ａサイトに、Ｌａを除く３Ａ族に含まれる金属元素Ｍ１、及び、２Ａ族に含まれる金属元素Ｍ２を、Ｂサイトに、Ｃｒを除く４Ａ族，５Ａ族，６Ａ族，７Ａ族，及び８族の少なくともいずれかに含まれる金属元素Ｍ３、Ａｌ、及び、Ｃｒを含むと良い。
さらにより好ましくは、ペロブスカイト相を(Ｙ，Ｓｒ)(Ｍｎ，Ｃｒ，Ａｌ)Ｏ3の組成とすることで、−４０〜９００℃の温度範囲における温度勾配定数(Ｂ定数(-40〜900))を2000〜3000Ｋの値に調整することが可能となる。
【００１３】
また、本発明のサーミスタ素子を作製する際の焼成条件（酸化、還元等の焼成雰囲気、及び焼成温度など）や、ペロブスカイト相のＡサイト及びＢサイトにおける金属元素同士の置換の量比により、酸素の過剰或いは欠損を生じることがある。従って、上述の組成式ＡＢＯ3における酸素原子とＡサイトの金属元素とのモル比、及び酸素原子とＢサイトの金属元素とのモル比は、それぞれ正確に３：１となっていなくても、ペロブスカイト型の結晶構造が維持されていればよい。
【００１４】
また、被覆層（複酸化物）としては、ペロブスカイト相のＡサイトに位置する金属元素のうち少なくとも１種の金属元素と、Ｂサイトに位置する金属元素のうち少なくとも１種の金属元素と、を含む複酸化物であり、サーミスタ部を被覆していればよい。複酸化物の組成としては、例えば、Ｙ−Ａｌ系酸化物(ＹＡｌＯ3，Ｙ3Ａｌ5Ｏ12等)、Ｓｒ−Ａｌ系酸化物(ＳｒＡｌ2Ｏ4)などが挙げられる。さらに、複数の複酸化物が混在していても良い。
さらにこの被覆層は、サーミスタ部より低導電性であるのが好ましく、絶縁性であるのがさらに好ましい。サーミスタ素子における抵抗値の変化の大半を、サーミスタ部で生じさせ、サーミスタ部の抵抗値や特性で、サーミスタ素子の抵抗値や特性を決定できるからである。
【００１５】
さらに上述のいずれか１項に記載のサーミスタ素子であって、前記Ａサイトに位置する金属元素及び前記被覆層をなす前記複酸化物は、Ｓｒ及びＹの少なくともを含み、前記Ｂサイトに位置する金属元素及び上記複酸化物は、Ａｌを含むサーミスタ素子とすると良い。
【００１６】
本発明のサーミスタ素子では、ペロブスカイト相のうちＡサイト、及び、被覆層をなす複酸化物に、Ｓｒ及びＹの少なくともいずれかを含む。また、Ｂサイト及ぶ複酸化物にＡｌを含む。即ち、被膜層を、Ｓｒ及びＹの少なくともいずれかとＡｌを含む複酸化物とする。さらに、ペロブスカイト相のうち、ＡサイトにＳｒ及びＹの少なくともいずれか複酸化物と同じ金属元素を含み、その上、Ｂサイトにも複酸化物に含まれるＡｌを含んでいる。このような複酸化物は、高温でも安定で耐還元性に優れる上、Ｓｒ，Ｙ及びＡｌは、ペロブスカイト相のＡサイト及びＢサイトに用いる金属元素としても適切であるので、ペロブスカイト相の組成選択も適切に行いうる。しかも、複酸化物とペロブスカイト相のＡサイトに、同じＳｒを、またはＹを、またはＳｒとＹとを含む。また、複酸化物とペロブスカイト相のＢサイトに、同じＡｌを含んでいる。このため、サーミスタ素子が高温に長時間晒された場合でも、ペロブスカイト相と複酸化物との間での金属元素の移動が生じにくく、サーミスタ部における組成変動が生じにくいため、このサーミスタ素子では、特性がさらに安定になる。
【００１７】
さらに上述のサーミスタ素子であって、前記被覆層をなす前記複酸化物は、ＳｒＡｌ2Ｏ4であるサーミスタ素子とすると良い。
【００１８】
本発明のサーミスタ素子では、被覆層をなす複酸化物をＳｒＡｌ2Ｏ4とした。この複酸化物は、高温でも安定で耐還元性に優れる上、Ｓｒ及びＡｌは、ペロブスカイト相のＡサイト及びＢサイトに用いる金属元素としても適切であるので、ペロブスカイト相の組成選択も適切に行いうる。
【００１９】
さらに、上記いずれか１項に記載のサーミスタ素子であって、前記サーミスタ部は、前記ペロブスカイト相よりも低導電性で、上記ペロブスカイト相を構成する金属元素から選択された少なくとも１種の金属元素をＭｅとしたとき、組成式ＭｅＯｘで表記される金属酸化物の少なくとも１種からなる金属酸化物相をさらに含むサーミスタ素子とすると良い。
【００２０】
本発明のサーミスタ素子では、サーミスタ部に、ペロブスカイト相のほか、これより導電性の低い（絶縁性の高い）金属酸化物相を含む。このため、サーミスタ部におけるペロブスカイト相と金属酸化物相との割合を適宜変化させれば、Ｂ定数を維持しつつ、サーミスタ部のひいてはサーミスタ素子全体の抵抗値を適宜の値にシフトさせることができる。従って、サーミスタ素子において、所望の形態を有しながらも、所望の抵抗値とＢ定数を有するサーミスタ素子を提供することができる。
【００２１】
また、もし金属元素Ｍｅが、ペロブスカイト相をなす金属元素でない場合には、焼結されたサーミスタ部において、ペロブスカイト相及び金属酸化物相のほかに、予期しない副生成物（副生成物相）が形成される虞があり、この副生成物の生成に起因する特性の変動が生じる可能性がある。あるいは、金属元素Ｍｅが、ペロブスカイト相に固溶して、ペロブスカイト相の組成変動を生じさせ、特性をも変動させる虞がある。
しかし、本発明のサーミスタ素子では、金属酸化物相における金属元素Ｍｅは、ペロブスカイト相を構成する金属元素から選択された金属元素である。このため、焼結されたサーミスタ部において、ペロブスカイト相及び金属酸化物相のほかに、予期しない副生成物（副生成物相）が形成されるおそれが無く、この副生成物の生成に起因する特性の変動も生じない。また、金属元素Ｍｅが、ペロブスカイト相に固溶して、他の金属元素との存在比が変動したとしても、ペロブスカイト相をなしていない金属元素が固溶した場合ほど、特性の変動が起こりえない。また、金属酸化物相からペロブスカイト相への金属元素Ｍｅの移行も生じにくい。従って、高温に長時間晒されても、ペロブスカイト相及び金属酸化物相ともに、安定した組成を維持しやすく、サーミスタ部のひいてはサーミスタ素子の抵抗値や特性の変動が生じにくい。
【００２２】
なお、金属酸化物相としては、ペロブスカイト相を構成する金属元素から選択された少なくとも１種の金属元素をＭｅとしたとき、組成式ＭｅＯｘで表記される金属酸化物の少なくとも１種からなる結晶構造を有する相で有ればよい。具体的には、例えば、ペロブスカイト相が(Ｙ，Ｓｒ)(Ｍｎ，Ｃｒ，Ａｌ)Ｏ3の組成をなす場合、単一金属元素の酸化物として、Ｙ2Ｏ3，ＳｒＯ，ＣａＯ，ＭｎＯ2，Ａｌ2Ｏ3，Ｃｒ2Ｏ3などが挙げられる。また、複酸化物として、Ｙ−Ａｌ系酸化物（ＹＡｌＯ3，Ｙ3Ａｌ5Ｏ12等）、Ｓｒ−Ａｌ系酸化物（ＳｒＡｌ2Ｏ4）などが挙げられる。さらに、これらの酸化物が複数混在しているものでも良い。
【００２３】
さらに、上述のサーミスタ素子であって、前記金属酸化物相は、前記被覆層をなす前記複酸化物からなるサーミスタ素子とすると良い。
【００２４】
本発明のサーミスタ素子では、金属酸化物相は、被覆層をなす複酸化物からなる。つまり、金属酸化物相と被覆層とは同じ複酸化物からなる。このようにすると、高温に長時間晒された際に、金属酸化物相と被覆層との間で、これらを構成する金属元素の移行が生じにくく、これらの組成変動が生じにくい。従って、さらに、サーミスタ素子の抵抗値や特性の変動が生じにくい。また、金属酸化物相と被覆層（複酸化物）との熱膨張率差がなく、また、両者が一体化しやすいので、サーミスタ部と被覆層とがより強固に固着する利点もある。
【００２５】
さらに他の解決手段は、前述のいずれか１項に記載のサーミスタ素子を用いてなる温度センサである。
【００２６】
本発明の温度センサは、前述のサーミスタ素子を用いている。このため、本発明の温度センサは、還元性雰囲気下で６００℃を超える高温域下に長時間晒された場合でも、適切に温度検知ができ、特性変動も抑制されたものとすることができる。
【００２７】
さらに、他の解決手段は、サーミスタ組成物からなるサーミスタ部と、上記サーミスタ部を被覆する耐還元性の被覆層とを備え、上記サーミスタ部は、導電性を有し、結晶構造がペロブスカイト型であるペロブスカイト相を含み、上記被覆層は、上記ペロブスカイト相を構成する元素のうち、このペロブスカイト相をＡＢＯ3と表記した場合において、Ａサイトに位置する金属元素のうち少なくとも１種の金属元素と、Ｂサイトに位置する金属元素のうち少なくとも１種の金属元素と、を含む複酸化物からなるサーミスタ素子の製造方法であって、焼成により上記サーミスタ部となる未焼成サーミスタ部成形体の表面に、焼成により上記被覆層となる未焼成被膜を被覆する被覆工程と、同時焼成により、上記サーミスタ部を形成すると共に、上記被覆層を上記サーミスタ部の表面に形成する焼成工程と、を備えるサーミスタ素子の製造方法である。
【００２８】
本発明のサーミスタ素子の製造方法では、未焼成サーミスタ部成形体の表面に未焼成被膜を被覆しておき、同時焼成により、サーミスタ部を形成すると共に、被覆層をサーミスタ部の表面に形成する。従って、一旦サーミスタ部を焼成した後、これに未焼成被膜を形成し、さらにこれを焼成して被覆層とする場合に比して、これらを有するサーミスタ素子を容易に形成できる。
【００２９】
しかも、被覆層は、ペロブスカイト相を構成する元素のうち、Ａサイトに位置する金属元素と、Ｂサイトに位置する金属元素とを含む複酸化物からなる。
このため、本発明により製造されたサーミスタ素子では、還元性雰囲気下で６００℃を超える高温に長時間晒された場合でも、その特性変動が小さく、適切に温度検知ができる。さらに、焼成条件の変動による影響も受けにくく、個体間及び焼成ロット間における特性ばらつきの少ないサーミスタ素子を製造することができる。
【００３０】
さらに上述のサーミスタ素子の製造方法であって、前記被覆工程は、前記複酸化物を含むスラリーを前記未焼成サーミスタ部成形体にコーティングして、上記未焼成サーミスタ部成形体の表面に前記未焼成被膜を形成するサーミスタ素子の製造方法とすると良い。
【００３１】
本発明のサーミスタ素子の製造方法は、複酸化物を含むスラリーを用い、未焼成サーミスタ部成形体の表面にコーティングしてにより未焼成被膜を形成する。このため、未焼成被膜の形成が容易である。また、複酸化物を含むスラリーを用いるので、焼成時の反応により複酸化物を形成する場合に比して、焼成後の被覆層、あるいは、これに接するサーミスタ部（ペロブスカイト相あるいは金属酸化物相）への影響も抑制できる。
【発明を実施するための最良の形態】
【００３２】
本発明に係るサーミスタ素子２の実施例を、比較例と対比して説明する。
【００３３】
【表１】
2007220912.tif 000003
【００３４】
まず、実施例１〜４及び比較例１〜３にかかるサーミスタ素子２の製造について説明する。ペロブスカイト相用の仮焼粉末を以下のようにして得る。即ち、原料粉末として、実施例１〜４及び比較例１，２については、Ｙ2Ｏ3，Ｎｄ2Ｏ3，ＳｒＣＯ3，ＭｎＯ2，Ｆｅ2Ｏ3，Ａｌ2Ｏ3，Ｃｒ2Ｏ3（全て純度９９％以上の市販品を用いた。）を用いて、化学式（組成式）を(Ｍ１aＭ２b)(Ｍ３cＡｌdＣｒe)Ｏ3としたときのａ，ｂ，ｃ，ｄ，ｅが、表１に示すモル数となるように、それぞれ秤量する。なお、Ｍ１はペロブスカイト相のＡサイトに位置するＬａを除く３Ａ族に含まれる金属元素を、Ｍ２は同じくＡサイトに含まれる２Ａ族に含まれる金属元素を、Ｍ３はＢサイトに位置するＣｒを除く４Ａ族，５Ａ族，６Ａ族，７Ａ族及び８族に含まれる金属元素を示す。
さらに、これらの原料粉末を湿式混合して乾燥することにより、ペロブスカイト相用の原料粉末混合物を調整した。次いで、この原料粉末混合物を大気雰囲気下１４００℃で２Ｈｒ仮焼し、平均粒径１〜２μｍのペロブスカイト相用の仮焼粉末を得た。
【００３５】
一方、金属酸化物相用の仮焼粉末を以下のようにして得る。即ち、原料粉末として、ＳｒＣＯ3，Ａｌ2Ｏ3（全て純度９９％以上の市販品を用いた。）を用いて、化学式（組成式）ＳｒＡｌ2Ｏ4となるように、それぞれ秤量し、これらの原料粉末を湿式混合して乾燥することにより、金属酸化物相用の原料粉末混合物を調整した。次いで、この原料粉末混合物を大気雰囲気下１２００℃で２Ｈｒ仮焼し、平均粒径１〜２μｍの金属酸化物相用の仮焼粉末を得た。
【００３６】
ついで、ペロブスカイト相用の仮焼粉末と金属酸化物相用の仮焼粉末とを秤量し、これらの仮焼粉末と、分散媒のエタノールとを樹脂ポットに投入し、高純度Ａｌ2Ｏ3玉石を用いて湿式混合粉砕を行い、実施例１〜３及び比較例１，２のサーミスタ素子２のうち、後述するサーミスタ部１ａに用いるスラリーをそれぞれ得た。
【００３７】
また、比較例３にかかるペロブスカイト相用の仮焼粉末を以下のようにして得た。即ち、原料粉末として、Ｙ2Ｏ3，Ｃｒ2Ｏ3（全て純度９９％以上の市販品を用いた。）を用いて、化学式（組成式）がＹＣｒＯ3となるように、つまり表１に示すように、ＹとＣｒのモル比が１：１となるようにそれぞれ秤量し、これらの原料粉末を湿式混合して乾燥することにより、ペロブスカイト相用の原料粉末混合物を調整した。次いで、この原料粉末混合物を大気雰囲気下１４００℃で２Ｈｒ仮焼し、平均粒径１〜２μｍのペロブスカイト相用の仮焼粉末を得た。
ついで、このペロブスカイト相用の仮焼粉末を分散媒のエタノールと共に樹脂ポットに投入し、高純度Ａｌ２Ｏ３玉石を用いて湿式混合粉砕を行うことで、スラリーを得た。
【００３８】
次いで、上述のようにして得た各スラリーを８０℃で２Ｈｒ乾燥し、サーミスタ部用の合成粉末を得た。その後、この合成粉末１００重量部に対し、ポリビニルブチラールを主成分とするバインダーを２０重量部添加して混合、乾燥する。さらに、２５０μｍメッシュの篩を通して造粒し、サーミスタ部用の造粒粉末を得た。
なお、使用しうるバインダーとしては、上述のポリビニルブチラールに特に限定されず、例えばポリビニルアルコール、アクリル系バインダー等が挙げられる。バインダーの配合量は上述の仮焼粉末全量に対し、通常５〜２０重量部、好ましくは１０〜２０重量部とする。
また、バインダーと混合するにあたり、サーミスタ合成粉末の平均粒子径は２．０μｍ以下としておくのが好ましく、これによって均一に混合することができる。
【００３９】
ついで上述の造粒粉末を用いて、金型成型法にてプレス成形（プレス圧：4500kg/cm2）して、図１に示すように、Ｐｔ−Ｒｈ合金製の一対の電極線２ａ，２ｂの一端側が埋設され他端側が平行に突出する六角形板状（厚さ１．２４ｍｍ）の未焼成サーミスタ部成形体を得る。
【００４０】
ついで、被覆層用の仮焼粉末を、以下のようにして得る。即ち、原料粉末として、ＳｒＣＯ3，Ａｌ2Ｏ3，Ｙ2Ｏ3（全て純度９９％以上の市販品を用いた。）を用いて、表１に示す化学式（組成式）となるように、具体的には、実施例１，３，４についてはＳｒＡｌ2Ｏ4，実施例２及び比較例３についてはＹ3Ａｌ5Ｏ12，比較例１についてはＹ2Ｏ3、比較例２についてはＡｌ2Ｏ3となるようにそれぞれ秤量し、これらの原料粉末をそれぞれ湿式混合して乾燥することにより、被覆層用の原料粉末混合物を調整した。次いで、この原料粉末混合物をそれぞれ大気雰囲気下１２００〜１４００℃で２Ｈｒ仮焼し、平均粒径１〜２μｍの被覆層用の仮焼粉末を得た。
【００４１】
ついで、この被覆層用の仮焼粉末と、エチルセルロースを主成分とするバインダーと、分散媒のブチルカルビトール及びアセトンとを乳鉢と乳棒を用いて混練し、被覆層用（複酸化物）のスラリーをそれぞれ得た。
【００４２】
そして、前述の未焼成サーミスタ部成形体のうち、実施例１，３，４及び比較例１，２にかかるものについては、一対の電極線２ａ，２ｂの突出部分を除いた部分を、この被覆層用のスラリー中に没して、この被覆層用のスラリーをディップコーティングする。その後、これを乾燥させて、未焼成サーミスタ部成形体の表面に未焼成被膜を形成した未焼成成形体をそれぞれ得る。
【００４３】
その後、これらの未焼成成形体を大気雰囲気中において１４５０〜１５５０℃で、焼成（同時焼成）した。これにより、図１に示すように、一対の電極線２ａ，２ｂと、この一端側が埋設され他端側が平行に突出する六角形板状のサーミスタ素子本体１とからなる実施例１，３，４及び比較例１，２にかかるサーミスタ素子２を製造した。なお、サーミスタ素子本体１は、いずれもサーミスタ部１ａと、このサーミスタ部１ａを緻密に被覆してなる被覆層１ｂとからなる。
【００４４】
一方、実施例２及び比較例３に係るサーミスタ素子２については、被覆層（複酸化物）にＹ3Ａｌ5Ｏ12を用いる。そこで、実施例２及び比較例３に係る前述の未焼成サーミスタ部成形体については、まず、被覆層用のスラリーでコーティングすることなく、上記の焼成条件で焼成する。その後、一対の電極線２ａ，２ｂの突出を除いた部分を部分を、この実施例２及び比較例３に対応して準備した前述の被覆層用のスラリーに没して、被覆層用のスラリーをディップコーティングする。その後、これを乾燥させて、再度焼成して、サーミスタ部１ａ及びこれを被覆する緻密な被覆層１ｂとを有するサーミスタ素子２を製造した。
【００４５】
実施例２及び比較例３にかかるサーミスタ素子ついては、被覆層１ｂ（複酸化物）にサーミスタ部１ａよりも焼結温度の高いＹ3Ａｌ5Ｏ12を用いているため、上述したように、未焼成サーミスタ部成形体を先行して焼成した後に、被覆層１ｂを形成した。この点で、同じ実施例のうちでも、実施例２にかかるサーミスタ素子２に比して、実施例１，３，４にかかるサーミスタ素子の方が、容易かつ安価に製造できる。
なお、各サーミスタ素子２は、そのうちサーミスタ部１ａが一辺１．７８ｍｍの六角形状で、厚み１．００ｍｍ、被覆層１ｂの厚みが１０〜５０μｍ、電極線２ａ，２ｂの径φ０．３ｍｍ、電極中心間距離０．８５ｍｍ（ギャップ０．５５ｍｍ）、電極挿入量１．３６ｍｍ、である。
【００４６】
ついで、実施例１〜４及び比較例１〜３にかかるサーミスタ素子２の被覆層１ｂが、耐還元性及びサーミスタ部１ａの保護機能を有していることを確認するため、以下に示す評価を行った。
まず、外気と遮断された管状炉内にそれぞれのサーミスタ素子２を配置する。この時点での管状炉内の雰囲気は、大気雰囲気としておく。そしてこの管状炉内を１０００℃に昇温させ、大気雰囲気下１０００℃における各サーミスタ素子２の抵抗値Ｒk(1000)を求めた。
その後、管状炉内に繋いだ配管から水素ガス及び水蒸気ガスを流して管状炉内の酸素分圧ＰＯ2を、ＰＯ２＝１０-11.1(atm)となるように制御しつつ、管状炉内を１０００℃に保ち、この管状炉内を還元雰囲気とする。そして、この環境下に各サーミスタ素子２を１Hr放置した後、再度、各サーミスタ素子２について１０００℃における抵抗値Ｒk'(1000)を測定した。
そして、以下の式（１）を用いて、抵抗値の変化量△Ｒk(%)を算出した。
△Ｒk(%)＝１００−(Ｒk(1000)／Ｒk'(1000))×１００      …（１）
その結果、実施例１〜４及び比較例１〜３のサーミスタ素子２は、いずれも抵抗値変化量△Ｒkが小さく、大きなものでも高々±５％程度であった。従って、これらのサーミスタ素子２の被覆層１ｂはいずれも、自身が還元されにくい耐還元性を有し、しかも内部のサーミスタ部１ａを還元性雰囲気から保護できることが確認できた。
【００４７】
【表２】
2007220912.tif 000004
【００４８】
ついで、本実施例１〜３及び比較例１〜３のサーミスタ素子について、以下のようにして温度勾配定数（Ｂ定数）Ｂ(-40〜900)を測定した（表２参照）。即ち、まず、サーミスタ素子２を、絶対温度T(-40)＝233K（＝-40℃）の環境下に放置し、その状態でのサーミスタ素子２の初期抵抗値Rs(-40)を測定した。ついで、サーミスタ素子２を、絶対温度T(900)＝1173K（＝900℃）の環境下に放置し、その状態でのサーミスタ素子２の初期抵抗値Rs(900)を測定した。そして、Ｂ定数：B(-40〜900)を、以下の式（２）に従って算出し、初期抵抗値Rs(-40)，T(900)及びＢ定数：B(-40〜900)を表２に示した。
B(-40〜900)＝ln[Rs(900)／Rs(-40)]／[1／T(900)−1／T(-40)]    …（２）
なお、Rs(-40)は−４０℃におけるサーミスタ素子の抵抗値(kΩ)、Rs(900)は９００℃におけるサーミスタ素子の抵抗値(kΩ)である。
【００４９】
一方、実施例４については、以下のようにして温度勾配定数（Ｂ定数）Ｂ(100〜900)を測定した（表２参照）。まず、実施例４にかかるサーミスタ素子２を、絶対温度T(100)＝373K（＝100℃）の環境下に放置し、その状態でのサーミスタ素子２の初期抵抗値Rs(100)を測定した。ついで、このサーミスタ素子２を、絶対温度T(900)＝1173Kの環境下に放置し、その状態でのサーミスタ素子２の初期抵抗値Rs(900)を測定した。そして、Ｂ定数：B(100〜900)を、以下の式（３）に従って算出し、それぞれの値を表２に示した。
B(100〜900)＝ln[Rs(900)／Rs(100)]／[1／T(900)−1／T(100)]    …（３）
なお、Rs(100)は１００℃におけるサーミスタ素子２の抵抗値(kΩ)である。
【００５０】
さらに、実施例１〜４及び比較例１〜３にかかる各サーミスタ素子２について、後述するようにして温度センサ１００に組み込み、この温度センサ１００の状態でのサーミスタ素子２の初期抵抗値Rt(100)，Rt(300)，Rt(600)，及びRt(900)を測定した。ついで、温度センサ１００を大気中１０５０℃の環境下に５０Ｈｒ保持し、その後、上述と同様にして、１００，３００，６００，９００℃におけるサーミスタ素子の熱処理後抵抗値Rt'(100)，Rt'(300)，Rt'(600)，Rt'(900)をそれぞれ測定した。その上で、９００℃における初期抵抗値Rt(900)と熱処理後抵抗値Rt'(900)との比較から、熱処理による抵抗変化の温度変化換算値CT(900)（単位：deg)を、下記式（４）により算出した。同様にして、式(５)，(６)，(７)により温度変化換算値CT(100)，CT(300)，CT(600)をそれぞれ算出し、表２に示した。
なお、実施例４については、下記式（４）〜（７）におけるB(-40〜900)に代えて、B(100〜900)を用いて、各温度変化換算値CT(100)等を算出した。
CT(900)=[(B(-40〜900)×T(900))／[ln(Rt'(900)／Rt(900))×T(900)+B(-40〜900)]]−T(900)    …（４）
CT(100)=[(B(-40〜900)×T(100))／[ln(Rt'(100)／Rt(100))×T(100)+B(-40〜900)]]−T(100)    …（５）
CT(300)=[(B(-40〜900)×T(300))／[ln(Rt'(300)／Rt(300))×T(300)+B(-40〜900)]]−T(300)    …（６）
CT(600)=[(B(-40〜900)×T(600))／[ln(Rt'(600)／Rt(600))×T(600)+B(-40〜900)]]−T(600)    …（７）
【００５１】
また、以下のようにして、サーミスタ部１ａの断面組織写真を撮影し、面積分率ＳＰ／Ｓを算出した。
まず、サーミスタ素子本体１を樹脂に埋め込み、3μmのダイヤペーストを用いたバフ研磨処理を行って断面を研磨した試料を作成した。その後、走査型電子顕微鏡（JEOL社製  商品名：JSM-6460LA）により、サーミスタ部１ａの断面を倍率3000倍で写真撮影する。図３に実施例１に係るサーミスタ部１ａの断面写真を示す。なお、EDSによる組成分析から白色部分がペロブスカイト相１ａａ、暗灰色の部分が金属酸化物相（具体的には、ＳｒＡｌ2Ｏ4）１ａｂである。また、黒色部分は気孔である。このように、実施例１等においては、ペロブスカイト相１ａａと金属酸化物相１ａｂとが分散して存在したサーミスタ部１ａとなっていることが判る。
撮影した組織写真のうち、40μm×30μmの視野を画像解析装置にて解析し、視野（断面積Ｓ）に対するペロブスカイト相１ａａの総断面積ＳＰの占める割合（面積分率）ＳＰ／Ｓを求めた。
【００５２】
なお、複合相からなる焼結体において、任意の断面において、特定の相が占める面積分率は、当該特定の相が焼結体内で占める体積分率に等しくなる。つまり、この面積分率ＳＰ／Ｓは、サーミスタ部１ａに占めるペロブスカイト相１ａａの体積分率とも等しい。さらに、図３を参照すると判るように、本実施例のサーミスタ部１ａは、ペロブスカイト相１ａａと金属酸化物相１ａｂの２相からなっているので、気孔分を除けば、面積分率ＳＰ／Ｓは、ほぼ、ペロブスカイト相１ａａと金属酸化物相１ａｂとの面積割合や体積割合を示すことになる。
【００５３】
表２によれば、実施例１〜４のサーミスタ素子２では、温度変化換算値CT(100)，CT(300)，CT(600)，CT(900)が、いずれも低い値、具体的には、高々±３degの範囲の値になった。これに対し、比較例１〜３では、実施例に比して、温度変化換算値CT(100)，CT(300)，CT(600)，CT(900)が大きな値となった。即ち、本実施例１〜４のサーミスタ素子２では、各温度における抵抗値が安定しており、高温に長時間晒された後でも、その抵抗値の変化量が少ないことが判る。このようなサーミスタ素子２では、熱履歴に拘わらず安定して抵抗値測定ができ、正確な温度測定ができる。
【００５４】
これは、比較例１，２においては、被覆層１ｂに、複酸化物ではなく、Ｙ2Ｏ3（比較例１）あるいはＡｌ2Ｏ3（比較例２）を用いたためであると解される。即ち、高温に長時間晒されると、比較例１では、ペロブスカイト相１ａａのＡサイトあるいはＢサイトに位置する金属元素Ｓｒ，Ｍｎ，Ｃｒ，Ａｌが被覆層１ｂに移動する、あるいは、被覆層１ｂを構成する金属元素Ｙがペロブスカイト相１ａａに移動（固溶）することで、ペロブスカイト相１ａａ及び被覆層１ｂの組成変動が生じ、これによって、サーミスタ素子２の特性が変動したと考えられる。
同様に比較例２では、ペロブスカイト相１ａａのＡサイトあるいはＢサイトに位置する金属元素Ｙ，Ｓｒ，Ｍｎ，Ｃｒ，が被覆層１ｂに移動する、あるいは、被覆層１ｂを構成する金属元素Ａｌがペロブスカイト相１ａａに移動（固溶）することで、ペロブスカイト相１ａａ及び被覆層１ｂの組成変動が生じ、これによって、サーミスタ素子２の特性が変動したと考えられる。
また、比較例３においては、被覆層１ｂに、複酸化物のＹ3Ａｌ5Ｏ12を用いているが、ペロブスカイト相１ａａがＹＣｒＯ3 であり、被覆層をなす複酸化物が、ペロブスカイト相１ａａのうちＢサイトに位置する金属元素Ｃｒを含んでいない。このため、高温に長時間晒されると、この金属元素Ｃｒが被覆層１ｂに移動しやすい。また、複酸化物のうち金属元素Ａｌが、ペロブスカイト相１ａａのうちＢサイトに含まれていない。このため、高温に長時間晒されると、この金属元素Ａｌがペロブスカイト相１ａａに移動（固溶）しやすい。このため、ペロブスカイト相１ａａ及び被覆層１ｂに大きな組成変動が生じ、これによって、サーミスタ素子２の特性が大幅に変動したと考えられる。
【００５５】
これに対し、本実施例１のサーミスタ素子２では、被覆層１ｂは、ペロブスカイト相のＡサイトに位置する金属元素ＳｒとＢサイトに位置する金属元素Ａｌとを含む複酸化物ＳｒＡｌ2Ｏ4である。このため、このサーミスタ素子２が高温に長時間晒されて、ペロブスカイト相のＡサイトあるいはＢサイトに位置するＹ，Ｓｒ，Ｍｎ，Ａｌ，Ｃｒが被覆層に移行しようとしても、被覆層１ｂが複酸化物ＳｒＡｌ2Ｏ4であるので、これらの金属元素単独で被覆層１ｂ中に移行することが抑制される。特に、これらの金属元素のうちＳｒ，Ａｌについては、この複酸化物を構成している金属元素であるので、ペロブスカイト相と複酸化物におけるＳｒの存在比の差（濃度勾配）、あるいはＡｌの存在比の差（濃度勾配）が小さくなるので、さらに移行しにくい。
またこの逆に、被覆層１ｂからペロブスカイト相１ａａに金属元素Ｓｒ，Ａｌが移行（固溶）する場合にも、一方の金属元素（例えばＳｒ）のみが他方の金属元素（たとえばＡｌ）を残したまま、ペロブスカイト相１ａａに移行することは、困難であると考えられる。特に、Ｓｒ，Ａｌについては、上述したように、ペロブスカイト相と複酸化物との存在比の差（濃度勾配）が小さくなるので、この点からも、移行しにくい。かくして、本実施例１のサーミスタ素子２では、高温に長時間晒されても、ペロブスカイト相１ａａ及び被覆層１ｂにおける組成変動が抑制されたと考えられる。同様なことは、他の実施例３及び４についても言えることである。
【００５６】
さらに、実施例２と、実施例１，３，４における温度変化換算値CT(100)，CT(300)，CT(600)，CT(900)とを比較すると、全体的に、実施例２の方が大きい傾向にある。このことから、被覆層１ｂとしては、ＳｒＡｌ2Ｏ4を用いるのがより好ましいと言える。さらに、金属酸化物相１ａｂと被覆層１ｂとを同じ材質とした実施例１，３では、サーミスタ部１ａと被覆層１ｂとがより強固に固着しており、さらに耐久性が高いと考えられる。金属酸化物相１ａｂと被覆層（複酸化物）１ｂとの熱膨張率差がなく、また、両者が一体化しやすいからである。
【００５７】
また、表２によれば、表１に示す、サーミスタ本体１ａと、これを被覆する被覆層１ｂとを有する、実施例１〜３のサーミスタ素子２では、Ｂ定数：B(-40〜900)が、B(-40〜900)＝2000〜3000Ｋという、従来に比して相対的に低い値のサーミスタ素子本体１（サーミスタ素子２）とすることができる。
なお、Ｂ定数の範囲は、好ましくは、B(-40〜900)＝2000〜2900Ｋとなるようにすると良く、さらに好ましくは、B(-40〜900)＝2000〜2800Kとなるようにすると良い。
【００５８】
しかも、実施例１〜３においては、サーミスタ部１ａに、ペロブスカイト相１ａａの他、このペロブスカイト相１ａａよりも導電性の低い（絶縁性の高い）金属酸化物相(ＳｒＡｌ２Ｏ４）１ａｂが加えられている。このようにすると、Ｂ定数を適宜の値に維持しつつ初期抵抗値R(-40)，R(900)など、サーミスタ素子２が示す抵抗値を増加させることができる。即ち、ペロブスカイト相と金属酸化物相の量比（ペロブスカイト相の面積分率ＳＰ／Ｓ）の調整によって、抵抗値を適宜の値に調整することができる。
【００５９】
かくして、本実施例１〜３の各組成を有するサーミスタ部１ａを有するサーミスタ素子２は、−４０℃の低温下から９００℃の高温までの広い範囲にわたって抵抗測定を行うのに適する、2000〜3000KのB定数を有するものとすることができる。さらに、このサーミスタ素子２は、その形状、電極線の間隔等に応じて、サーミスタ部１ａにおける金属酸化物相１ａｂの多寡、つまりペロブスカイト相１ａａの面積分率ＳＰ／Ｓを適宜調整することで、抵抗値の大きさを調整することができ、−４０℃の低温下から９００℃の高温までの広い範囲にわたって適切な抵抗値となるものにできる。これにより、本実施例１〜３のサーミスタ素子２によれば、−４０℃の低温下から９００℃の高温までの広い範囲にわたって適切に温度測定が可能となる。
【００６０】
ついで、本実施例１〜４に係るサーミスタ素子２を用いた温度センサ１００の構成について、図２を参照して説明する。この温度センサ１００は、サーミスタ素子２を感温素子として用いるものであり、この温度センサ１００を自動車の排気管の取付部に装着して、サーミスタ素子２を排気ガスが流れる排気管内に配置させて、排気ガスの温度検出に使用するものである。
【００６１】
温度センサ１００のうち、軸線に沿う方向（以下、軸線方向ともいう）に延びる金属チューブ３は、先端部３１側（図２中、下方）が閉塞した有底筒状をなしており、この先端部３１の内側に本実施例のサーミスタ素子２を収納してなる。この金属チューブ３は、予め熱処理が施されており、その外側面及び内側面が酸化皮膜に覆われている。この金属チューブ３の内側でサーミスタ素子２の周囲には、セメント１０が充填されて、サーミスタ素子２を固定している。金属チューブ３の後端３２は開放されており、この後端３２部分は、フランジ部材４の内側に圧入、挿通されている。
【００６２】
フランジ部材４は、軸線方向に延びる筒状の鞘部４２と、この鞘部４２の先端側（図２中、下方）に位置し、この鞘部４２よりも大きい外径を有して径方向外側に突出するフランジ部４１とを備えている。フランジ部４１の先端側には、排気管の取付部とシールを行うテーパ状の座面４５を有しいる。また、鞘部４２は、先端側に位置する先端側鞘部４４とこれよりも径小の後端側鞘部４３とからなる二段形状をなしている。
【００６３】
そして、フランジ部材４内に圧入された金属チューブ３は、その外周面が後端側鞘部４３と周方向全周に亘り部位Ｌ１でレーザー溶接されることで、フランジ４に強固に固定されている。また、フランジ部材４の先端側鞘部４４には、概略円筒形状の金属カバー部材６が圧入され、周方向全周に亘り部位Ｌ２でレーザ溶接されて、気密状態で接合されている。
【００６４】
また、フランジ部材４及び金属カバー部材６の周囲には、六角ナット部５１およびネジ部５２を有するナット５が回動自在に嵌挿されている。本実施例の温度センサ１００は、排気管の取付部（図示しない）にフランジ部材４のフランジ部４１の座面４５を当接させ、ナット５をこの取付部に螺合させることにより、排気管に固定する。
【００６５】
金属チューブ３、フランジ部材４および金属カバー部材６の内側には、一対の芯線７を内包するシース部材８が配置されている。このシース部材８は、金属製の外筒８１と、導電性の一対の芯線７と、外筒８１内に充填されこの外筒８１と各芯線７のと間を絶縁しつつ芯線７を保持する絶縁粉末（図示しない）とから構成されている。なお、このシース８の外筒にも予め熱処理により、酸化皮膜が形成されている。金属チューブ３の内部においてシース部材８（外筒８１）の先端から（図中下方に）突出する芯線７には、サーミスタ素子２の電極線２ａ，２ｂがレーザ溶接によりそれぞれ接続されている。
一方、シース部材８（外筒８１）から後端側に突き出した芯線７は、加締め端子１１を介して一対のリード線１２に接続されている。芯線７同士及び加締め端子１１同士は、絶縁チューブ１５により互いに絶縁されている。
【００６６】
この一対のリード線１２は、金属カバー部材６の後端部内側に挿入された弾性シール部材１３のリード線挿通孔を通って、金属カバー部材６の内側から外部に向かって引き出され、外部回路（図示しない。例えば、ＥＣＵ）と接続するためのコネクタ２１の端子部材に接続されている。これにより、サーミスタ素子２の出力は、シース部材８の芯線７からリード線１２、コネクタ２１を介して図示しない外部回路に取り出され、排気ガスの温度が検出される。リード線１２には、飛石等の外力から保護するためのガラス編組チューブ２０が被せられており、このガラス編組チューブ２０は、自身の先端部が弾性シール部材１３と共に金属カバー部材６に加締め固定されている。
【００６７】
このような構造を有する温度センサ１００では、前述のサーミスタ部１ａ及び被覆層１ｂを有するサーミスタ素子２を用いている。このため、例えば、金属チューブ３やシース８の外筒に形成した酸化皮膜の一部が破損したり、酸化皮膜に欠陥が生じていたりすることにより、サーミスタ素子２の周囲が還元雰囲気となった場合でも、被覆層１ｂにより、その内部のサーミスタ部１ａが還元されることが防止される。従って、このような場合であっても、サーミスタ素子２の抵抗値や抵抗温度特性を安定して維持することができる。かくして、安定して適切に温度を測定することができる温度センサとなる。
【００６８】
以上において、本発明を実施例に即して説明したが、本発明は上記実施例に限定されるものではなく、その要旨を逸脱しない範囲で、適宜変更して適用できることはいうまでもない。
例えば、サーミスタ素子２の製造において、原料粉末として、実施例において例示した各元素を含む化合物の粉末を使用することができる。そのほか、酸化物、炭酸塩、水酸化物、硝酸塩等の化合物を用いることができる。なお、特に酸化物、炭酸塩を用いるのが好ましい。
また、サーミスタ素子（サーミスタ部、被覆層）の焼結性、Ｂ定数、温度特性の高温耐久性、耐還元性など、サーミスタ素子、サーミスタ部、被覆層、あるいは温度センサに要求されると特性を損なわない範囲で、サーミスタ部、被覆層に、Ｎａ，Ｋ，Ｇａ，Ｓｉ，Ｃ，Ｃｌ，Ｓ等の他の成分を含有していてもよい。
さらに、実施例で示したサーミスタ素子２は、被覆層１ｂを有し良好な耐還元性を有していることから、酸化皮膜を形成していない金属チューブを用いた温度センサに適用することもできる。
【図面の簡単な説明】
【００６９】
【図１】本実施例に係るサーミスタ素子の形状を示す説明図であり、（ａ）は斜視図、（ｂ）は縦断面図である。
【図２】図１のサーミスタ素子を用いた温度センサの構造を示す部分破断断面図である。
【図３】サーミスタ素子本体の断面における組織の状態例（実施例１）を示す走査型電子顕微鏡（ＳＥＭ）写真である。
【符号の説明】
【００７０】
１  サーミスタ素子本体
１ａ  サーミスタ部
１ａａ  ペロブスカイト相
１ａｂ  金属酸化物相
１ｂ  被覆層
２  サーミスタ素子
２ａ，２ｂ  電極線
１００  温度センサ
【図１】
2007220912.tif 000005
【図２】
2007220912.tif 000006
【図３】
2007220912.tif 000007